【手続補正書】
【提出日】平成22年11月24日(2010.11.24)
【手続補正１】
【補正対象書類名】特許請求の範囲
【補正対象項目名】全文
【補正方法】変更
【補正の内容】
【特許請求の範囲】
【請求項１】
次式：
（ａ）（ＹＲ）zＸ（ＰＳ）Ｘ（ＲＹ）z；または
（ｂ）Ｑ［（ＰＡ）Ｘ（ＲＹ）z］m；
（式中、Ｙが、アセトアセテートまたはＣＯＲ1（Ｒ1はＮ−ヒドロキシスクシンイミジルである）である場合には、Ｘが、ＮＨ−ＣＨ3-zおよびＮＨ−Ｒ2−Ｎでないことを条件として、
（ｉ）ＰＳは、セグメントの両端でメチレン基を末端とする直鎖状ポリマーセグメントであり、前記セグメントは、ポリエチレンオキシド、ポリ（トリメチレンオキシド）、ポリエチレンオキシドとポリプロピレンオキシドのブロックまたはランダムコポリマー、ポリエチレンオキシドとポリプロピレンオキシドのトリブロックコポリマーからなる群から選択されるポリマーから誘導され；
（ｉｉ）Ｘは、ＣＨ3-z、Ｎ、Ｎ（アセトアセトアミド）−ＣＨ3-z、Ｓ−Ｒ2−Ｎ、Ｓ−Ｒ2−ＣＨ3-z、ＮＨ−ＣＨ3-z、およびＮＨ−Ｒ2−Ｎ（Ｒ2は、炭素原子１〜５個を有するアルキレン基である）からなる群から選択され；
（ｉｉｉ）Ｒは、直接結合、炭素原子１〜５個を有するアルキレン基、合計６個までの主鎖原子を有するアルキレンエーテル基、式Ｒ4Ｏ（ＣＯ）ＮＨＣＨ2（式中、Ｒ4は、炭素原子２〜６個を有する直鎖状または分岐状アルキレン基であり、かつＲ4はＸに隣接する基である）のアルキレンオキシウレタン基、およびＣ３〜Ｃ８シクロアルキレン基からなる群から選択され；
（ｉｖ）Ｙは、−ＮＨ2、−ＳＨ、−ＣＯＮＨＮＨ2、アセトアセテート、および−ＣＯＲ1（Ｒ1は、ＯＨまたは−Ｎ−ヒドロキシスクシンイミジルである）からなる群から選択される官能基であり；
（ｖ）Ｑは、Ｎ、そのＯＨ基のうちの３個以上から水素が除去されたポリオール、およびＮ−Ｒ3−Ｎ（Ｒ3は、炭素原子２〜１２個を有するアルキレン基またはＣ３〜Ｃ８シクロアルキレン基である）からなる群から選択されるコア原子または分子であり；
（ｖｉ）ＰＡは、アームの両端でメチレン基を末端とする直鎖状ポリマーアームであり、前記アームは、ポリエチレンオキシド、ポリ（トリメチレンオキシド）、ポリエチレンオキシドとポリプロピレンオキシドのブロックまたはランダムコポリマー、ポリエチレンオキシドとポリプロピレンオキシドのトリブロックコポリマーからなる群から選択されるポリマーから誘導され；
（ｖｉｉ）Ｘ＝ＣＨ3-z、Ｓ−Ｒ2−ＣＨ3-z、Ｎ（アセトアセトアミド）−ＣＨ3-zまたはＮＨ−ＣＨ3-zである場合には、ｚは２または３であり、Ｘ＝Ｎ、ＮＨ−Ｒ2−Ｎ、またはＳ−Ｒ2−Ｎである場合には、ｚは２であり；
（ｖｉｉ）ｍは２〜１６である）
の少なくとも１種類の化合物。
【請求項２】
ａ）次式：
（ｉ）（ＹＲ）zＸ（ＰＳ）Ｘ（ＲＹ）z；または
（ｉｉ）Ｑ［（ＰＡ）Ｘ（ＲＹ）z］m；
（式中、（１）Ｙが、アセトアセテートまたはＣＯＲ1（Ｒ1はＮ−ヒドロキシスクシンイミジルである）である場合には、Ｘは、ＮＨ−ＣＨ3-z、およびＮＨ−Ｒ2−Ｎではなく；
（２）官能基ＹがＮＨ2、ＳＨ、またはＣＯＮＨＮＨ2である場合には、少なくとも１種類の水分散性ポリマーが、Ｙと反応することができる求電子基を３個以上有する水分散性ポリマーであり；
（３）官能基ＹがＳＨであり、かつ少なくとも１種類の水分散性ポリマーが、３個以上のチオール基を有する水分散性ポリマーである場合には、キットがさらに、ＳＨ基をジスルフィド基に酸化することができる酸化剤を含み；
（４）官能基ＹがアセトアセテートまたはＣＯＲ1（Ｒ1はＯＨまたはＮ−ヒドロキシスクシンイミジルである）である場合には、少なくとも１種類の水分散性ポリマーが、Ｙと反応することができる求核基を３個以上有する水分散性ポリマーであり；
（５）官能基ＹがＣＯＲ1（Ｒ1はＯＨである）である場合には、任意にキットが、（ｃ）水溶性カルボジイミドをさらに含んでもよい；ことを条件として、
（Ａ）ＰＳは、セグメントの両端でメチレン基を末端とする直鎖状ポリマーセグメントであり、前記セグメントは、ポリエチレンオキシド、ポリ（トリメチレンオキシド）、ポリエチレンオキシドとポリプロピレンオキシドのブロックまたはランダムコポリマー、ポリエチレンオキシドとポリプロピレンオキシドのトリブロックコポリマーからなる群から選択されるポリマーから誘導され；
（Ｂ）Ｘは、ＣＨ3-z、Ｎ、Ｎ（アセトアセトアミド）−ＣＨ3-z、Ｓ−Ｒ2−Ｎ、Ｓ−Ｒ2−ＣＨ3-z、ＮＨ−ＣＨ3-z、およびＮＨ−Ｒ2−Ｎ（Ｒ2は、炭素原子１〜５個を有するアルキレン基である）からなる群から選択され；
（Ｃ）Ｒは、直接結合、炭素原子１〜５個を有するアルキレン基、合計６個までの主鎖原子を有するアルキレンエーテル基、式Ｒ4Ｏ（ＣＯ）ＮＨＣＨ2（式中、Ｒ4は、炭素原子２〜６個を有する直鎖状または分岐状アルキレン基であり、かつＲ4はＸに隣接する基である）のアルキレンオキシウレタン基、およびＣ３〜Ｃ８シクロアルキレン基からなる群から選択され；
（Ｄ）Ｙは、−ＮＨ2、−ＳＨ、−ＣＯＮＨＮＨ2、アセトアセテート、および−ＣＯＲ1（式中、Ｒ1は、ＯＨまたは−Ｎ−ヒドロキシスクシンイミジルである）からなる群から選択される官能基であり；
（Ｅ）Ｑは、Ｎ、そのＯＨ基のうちの３個以上から水素が除去されたポリオール、およびＮ−Ｒ3−Ｎ（式中、Ｒ3は、炭素原子２〜１２個を有するアルキレン基またはＣ３〜Ｃ８シクロアルキレン基である）からなる群から選択されるコア原子または分子であり；
（Ｆ）ＰＡは、アームの両端でメチレン基を末端とする直鎖状ポリマーアームであり、前記アームが、ポリエチレンオキシド、ポリ（トリメチレンオキシド）、ポリエチレンオキシドとポリプロピレンオキシドのブロックまたはランダムコポリマー、ポリエチレンオキシドとポリプロピレンオキシドのトリブロックコポリマーからなる群から選択されるポリマーから誘導され；
（Ｇ）Ｘ＝ＣＨ3-z、Ｓ−Ｒ2−ＣＨ3-z、Ｎ（アセトアセトアミド）−ＣＨ3-zまたはＮＨ−ＣＨ3-zである場合には、ｚは２または３であり、Ｘ＝Ｎ、ＮＨ−Ｒ2−Ｎ、またはＳ−Ｒ2−Ｎである場合には、ｚは２であり；
（Ｈ）ｍは２〜１６である）の少なくとも１種類の化合物と、
ｂ）少なくとも１種類の水分散性ポリマーと、
を含むキット。
【請求項３】
ａ）次式：
（ｉ）（ＹＲ）zＸ（ＰＳ）Ｘ（ＲＹ）z；または
（ｉｉ）Ｑ［（ＰＡ）Ｘ（ＲＹ）z］m；
（（１）式中、ＹがアセトアセテートまたはＣＯＲ1（Ｒ1は、Ｎ−ヒドロキシスクシンイミジルである）である場合には、Ｘは、ＮＨ−ＣＨ3-z、およびＮＨ−Ｒ2−Ｎではなく；
（２）官能基ＹがＮＨ2、ＳＨ、またはＣＯＮＨＮＨ2である場合には、少なくとも１種類の水分散性ポリマーが、Ｙと反応することができる求電子基を３個以上有する水分散性ポリマーであり；
（３）官能基ＹがＳＨであり、かつ少なくとも１種類の水分散性ポリマーが、３個以上のチオール基を有する水分散性ポリマーである場合には、反応が、ＳＨ基をジスルフィド基に酸化することができる酸化剤の存在下で行われ、
（４）官能基ＹがアセトアセテートまたはＣＯＲ1（Ｒ1はＯＨまたはＮ−ヒドロキシスクシンイミジルである）である場合には、少なくとも１種類の水分散性ポリマーが、Ｙと反応することができる求核基を３個以上有する水分散性ポリマーであり；
（５）官能基ＹがＣＯＲ1（Ｒ1はＯＨである）である場合には、任意に前記官能基が、水溶性カルボジイミドと反応することによって活性化されて活性化官能基が形成され、かつ少なくとも１種類の水分散性ポリマーが、前記活性化官能基と反応することができる求核基を３個以上有する水分散性ポリマーであることを条件として、
（Ａ）ＰＳは、セグメントの両端でメチレン基を末端とする直鎖状ポリマーセグメントであり、前記セグメントは、ポリエチレンオキシド、ポリ（トリメチレンオキシド）、ポリエチレンオキシドとポリプロピレンオキシドのブロックまたはランダムコポリマー、ポリエチレンオキシドとポリプロピレンオキシドのトリブロックコポリマーからなる群から選択されるポリマーから誘導され；
（Ｂ）Ｘは、ＣＨ3-z、Ｎ、Ｎ（アセトアセトアミド）−ＣＨ3-z、Ｓ−Ｒ2−Ｎ、Ｓ−Ｒ2−ＣＨ3-z、ＮＨ−ＣＨ3-z、およびＮＨ−Ｒ2−Ｎ（Ｒ2は、炭素原子１〜５個を有するアルキレン基である）からなる群から選択され；
（Ｃ）Ｒは、直接結合、炭素原子１〜５個を有するアルキレン基、合計６個までの主鎖原子を有するアルキレンエーテル基、式Ｒ4Ｏ（ＣＯ）ＮＨＣＨ2（式中、Ｒ4は、炭素原子２〜６個を有する直鎖状または分岐状アルキレン基であり、かつＲ4はＸに隣接する基である）のアルキレンオキシウレタン基、およびＣ３〜Ｃ８シクロアルキレン基からなる群から選択され；
（Ｄ）Ｙは、−ＮＨ2、−ＳＨ、−ＣＯＮＨＮＨ2、アセトアセテート、および−ＣＯＲ1（式中、Ｒ1はＯＨまたは−Ｎ−ヒドロキシスクシンイミジルである）からなる群から選択される官能基であり；
（Ｅ）Ｑは、Ｎ、そのＯＨ基のうちの３個以上から水素が除去されたポリオール、およびＮ−Ｒ3−Ｎ（式中、Ｒ3は、炭素原子２〜１２個を有するアルキレン基またはＣ３〜Ｃ８シクロアルキレン基である）からなる群から選択されるコア原子または分子であり；
（Ｆ）ＰＡは、アームの両端でメチレン基を末端とする直鎖状ポリマーアームであり、前記アームが、ポリエチレンオキシド、ポリ（トリメチレンオキシド）、ポリエチレンオキシドとポリプロピレンオキシドのブロックまたはランダムコポリマー、ポリエチレンオキシドとポリプロピレンオキシドのトリブロックコポリマーからなる群から選択されるポリマーから誘導され；
（Ｇ）Ｘ＝ＣＨ3-z、Ｓ−Ｒ2−ＣＨ3-z、Ｎ（アセトアセトアミド）−ＣＨ3-zまたはＮＨ−ＣＨ3-zである場合には、ｚは２または３であり、Ｘ＝Ｎ、ＮＨ−Ｒ2−Ｎ、またはＳ−Ｒ2−Ｎである場合には、ｚは２であり；
（Ｈ）ｍは２〜１６である）
の少なくとも１種類の化合物を、
ｂ）少なくとも１種類の水分散性ポリマーと、任意成分である水の存在下にて反応させることを含むプロセスによって製造される組成物。
【請求項４】
生体組織の解剖学的部位にコーティングを塗布する方法であって：
ａ）次式：
（ｉ）（ＹＲ）zＸ（ＰＳ）Ｘ（ＲＹ）z；または
（ｉｉ）Ｑ［（ＰＡ）Ｘ（ＲＹ）z］m；
（式中、（１）ＹがアセトアセテートまたはＣＯＲ1（Ｒ1は、Ｎ−ヒドロキシスクシンイミジルである）である場合には、Ｘは、ＮＨ−ＣＨ3-z、およびＮＨ−Ｒ2−Ｎではなく；
（２）官能基ＹがＮＨ2、ＳＨ、またはＣＯＮＨＮＨ2である場合には、第２水溶液または分散液中の少なくとも１種類の水分散性ポリマーが、Ｙと反応することができる求電子基を３個以上有する水分散性ポリマーであり；
（３）官能基ＹがＳＨであり、かつ第２水溶液または分散液中の少なくとも１種類の水分散性ポリマーが、３個以上のチオール基を有する水分散性ポリマーである場合には、第１または第２水溶液または分散液のうちの少なくとも１つが、ＳＨ基をジスルフィド基に酸化することができる酸化剤をさらに含み；
（４）官能基ＹがアセトアセテートまたはＣＯＲ1（Ｒ1はＯＨまたはＮ−ヒドロキシスクシンイミジルである）である場合には、第２水溶液または分散液中の少なくとも１種類の水分散性ポリマーが、Ｙと反応することができる求核基を３個以上有する水分散性ポリマーであり；
（５）官能基ＹがＣＯＲ1（Ｒ1はＯＨである）である場合には、任意に前記官能基が、水溶性カルボジイミドと反応することによって活性化されて活性化官能基が形成され、かつ、第２水溶液または分散液中の少なくとも１種類の水分散性ポリマーが、前記活性化官能基と反応することができる求核基を３個以上有する水分散性ポリマーであることを条件として、
（Ａ）ＰＳは、セグメントの両端でメチレン基を末端とする直鎖状ポリマーセグメントであり、前記セグメントが、ポリエチレンオキシド、ポリ（トリメチレンオキシド）、ポリエチレンオキシドとポリプロピレンオキシドのブロックまたはランダムコポリマー、ポリエチレンオキシドとポリプロピレンオキシドのトリブロックコポリマーからなる群から選択されるポリマーから誘導され；
（Ｂ）Ｘは、ＣＨ3-z、Ｎ、Ｎ（アセトアセトアミド）−ＣＨ3-z、Ｓ−Ｒ2−Ｎ、Ｓ−Ｒ2−ＣＨ3-z、ＮＨ−ＣＨ3-z、およびＮＨ−Ｒ2−Ｎ（Ｒ2は、炭素原子１〜５個を有するアルキレン基である）からなる群から選択され；
（Ｃ）Ｒは、直接結合、炭素原子１〜５個を有するアルキレン基、合計６個までの主鎖原子を有するアルキレンエーテル基、式Ｒ4Ｏ（ＣＯ）ＮＨＣＨ2（式中、Ｒ4は炭素原子２〜６個を有する直鎖状または分岐状アルキレン基であり、かつＲ4はＸに隣接する基である）のアルキレンオキシウレタン基、およびＣ３〜Ｃ８シクロアルキレン基からなる群から選択され；
（Ｄ）Ｙは、−ＮＨ2、−ＳＨ、−ＣＯＮＨＮＨ2、アセトアセテート、および−ＣＯＲ1（式中、Ｒ1はＯＨまたは−Ｎ−ヒドロキシスクシンイミジルである）からなる群から選択される官能基であり；
（Ｅ）Ｑは、Ｎ、そのＯＨ基のうちの３個以上から水素が除去されたポリオール、およびＮ−Ｒ3−Ｎ（式中、Ｒ3は、炭素原子２〜１２個を有するアルキレン基またはＣ３〜Ｃ８シクロアルキレン基である）からなる群から選択されるコア原子または分子であり；
（Ｆ）ＰＡは、アームの両端でメチレン基を末端とする直鎖状ポリマーアームであり、前記アームが、ポリエチレンオキシド、ポリ（トリメチレンオキシド）、ポリエチレンオキシドとポリプロピレンオキシドのブロックまたはランダムコポリマー、ポリエチレンオキシドとポリプロピレンオキシドのトリブロックコポリマーからなる群から選択されるポリマーから誘導され；
（Ｇ）Ｘ＝ＣＨ3-z、Ｓ−Ｒ2−ＣＨ3-z、Ｎ（アセトアセトアミド）−ＣＨ3-zまたはＮＨ−ＣＨ3-zである場合には、ｚは２または３であり、Ｘ＝Ｎ、ＮＨ−Ｒ2−Ｎ、またはＳ−Ｒ2−Ｎである場合には、ｚは２であり；
（Ｈ）ｍは２〜１６であり；
（Ｉ）前記第１水溶液または分散液が、溶液または分散液の全重量に対して前記化合物を約５〜約７０重量％含有する）
の少なくとも１種類の化合物を含む第１水溶液または分散液、
続いて、
ｂ）少なくとも１種類の水分散性ポリマーを含む第２水溶液または分散液であって、前記溶液または分散液の全重量に対して前記水分散性ポリマーを約５〜約７０重量％含有する前記溶液または分散液
を前記部位に塗布すること、または
第２水溶液または分散液に続いて第１水溶液または分散液を塗布し、前記部位上で前記第１および第２水溶液または分散液を混合すること、
または
前記第１および第２水溶液または分散液を予め混合し、得られた混合物が完全に硬化する前に、得られた混合物を前記部位に塗布すること、
を含む方法。
【手続補正２】
【補正対象書類名】明細書
【補正対象項目名】０２４９
【補正方法】変更
【補正の内容】
【０２４９】
これらの結果から、分岐末端マルチアームＰＥＧアミンとモノアミン末端マルチアームＰＥＧの両方を含有する混合システムで架橋されたデキストランアルデヒドヒドロゲルは、分岐末端種が少ない方の成分である場合でさえ、腸管の切開においてかなり高い閉鎖圧力が可能であることが示されている（例えば、実施例３７と比較される実施例３６）。
次に、本発明の態様を示す。
1.  次式：
（ａ）（ＹＲ）zＸ（ＰＳ）Ｘ（ＲＹ）z；または
（ｂ）Ｑ［（ＰＡ）Ｘ（ＲＹ）z］m；
（式中、Ｙが、アセトアセテートまたはＣＯＲ1（Ｒ1はＮ−ヒドロキシスクシンイミジルである）である場合には、Ｘが、ＮＨ−ＣＨ3-zおよびＮＨ−Ｒ2−Ｎでないことを条件として、
（ｉ）ＰＳは、セグメントの両端でメチレン基を末端とする直鎖状ポリマーセグメントであり、前記セグメントは、ポリエチレンオキシド、ポリ（トリメチレンオキシド）、ポリエチレンオキシドとポリプロピレンオキシドのブロックまたはランダムコポリマー、ポリエチレンオキシドとポリプロピレンオキシドのトリブロックコポリマーからなる群から選択されるポリマーから誘導され；
（ｉｉ）Ｘは、ＣＨ3-z、Ｎ、Ｎ（アセトアセトアミド）−ＣＨ3-z、Ｓ−Ｒ2−Ｎ、Ｓ−Ｒ2−ＣＨ3-z、ＮＨ−ＣＨ3-z、およびＮＨ−Ｒ2−Ｎ（Ｒ2は、炭素原子１〜５個を有するアルキレン基である）からなる群から選択され；
（ｉｉｉ）Ｒは、直接結合、炭素原子１〜５個を有するアルキレン基、合計６個までの主鎖原子を有するアルキレンエーテル基、式Ｒ4Ｏ（ＣＯ）ＮＨＣＨ2（式中、Ｒ4は、炭素原子２〜６個を有する直鎖状または分岐状アルキレン基であり、かつＲ4はＸに隣接する基である）のアルキレンオキシウレタン基、およびＣ３〜Ｃ８シクロアルキレン基からなる群から選択され；
（ｉｖ）Ｙは、−ＮＨ2、−ＳＨ、−ＣＯＮＨＮＨ2、アセトアセテート、および−ＣＯＲ1（Ｒ1は、ＯＨまたは−Ｎ−ヒドロキシスクシンイミジルである）からなる群から選択される官能基であり；
（ｖ）Ｑは、Ｎ、そのＯＨ基のうちの３個以上から水素が除去されたポリオール、およびＮ−Ｒ3−Ｎ（Ｒ3は、炭素原子２〜１２個を有するアルキレン基またはＣ３〜Ｃ８シクロアルキレン基である）からなる群から選択されるコア原子または分子であり；
（ｖｉ）ＰＡは、アームの両端でメチレン基を末端とする直鎖状ポリマーアームであり、前記アームは、ポリエチレンオキシド、ポリ（トリメチレンオキシド）、ポリエチレンオキシドとポリプロピレンオキシドのブロックまたはランダムコポリマー、ポリエチレンオキシドとポリプロピレンオキシドのトリブロックコポリマーからなる群から選択されるポリマーから誘導され；
（ｖｉｉ）Ｘ＝ＣＨ3-z、Ｓ−Ｒ2−ＣＨ3-z、Ｎ（アセトアセトアミド）−ＣＨ3-zまたはＮＨ−ＣＨ3-zである場合には、ｚは２または３であり、Ｘ＝Ｎ、ＮＨ−Ｒ2−Ｎ、またはＳ−Ｒ2−Ｎである場合には、ｚは２であり；
（ｖｉｉ）ｍは２〜１６である）
の少なくとも１種類の化合物。
2.  前記少なくとも１種類の化合物が：
（ｉ）式（ａ）（式中、ＰＳはポリエチレンオキシドから誘導され、ＸはＮＨＣＨ2ＣＨ2Ｎであり、ＲはＣＨ2ＣＨ2であり、ＹはＮＨ2であり、ｚ＝２である）による直鎖状ポリ（エチレングリコール）テトラアミン；
（ｉｉ）式（ｂ）（式中、Ｑは、そのＯＨ基のうちの８個から水素が除去されたヘキサグリセロールであり、ＰＡはポリエチレンオキシドから誘導され、ＸはＮＨＣＨ2ＣＨ2Ｎであり、ＲはＣＨ2ＣＨ2であり、ＹはＮＨ2であり、ｚ＝２であり、ｍ＝８である）による８アームポリ（エチレングリコール）ヘキサデカアミン；
（ｉｉｉ）式（ｂ）（式中、Ｑは、そのＯＨ基のうちの４個から水素が除去されたペンタエリトリトールであり、ＰＡはポリエチレンオキシドから誘導され、ＸはＮＨＣＨ2ＣＨ2Ｎであり、ＲはＣＨ2ＣＨ2であり、Ｙ＝ＮＨ2であり、ｚ＝２であり、ｍ＝４である）による４アームポリ（エチレングリコール）オクタアミン；
（ｉｖ）式（ｂ）（式中、Ｑは、そのＯＨ基のうちの６個から水素が除去されたテトラグリセロールであり、ＰＡはポリエチレンオキシドから誘導され、ＸはＮＨＣＨ2ＣＨ2Ｎであり、ＲはＣＨ2ＣＨ2であり、Ｙ＝ＮＨ2であり、ｚ＝２であり、ｍ＝６である）６アームポリ（エチレングリコール）ドデカアミン；
（ｖ）式（ｂ）（式中、ＱはＮＣＨ2ＣＨ2Ｎであり、ＰＡはポリ（エチレンオキシド−プロピレンオキシド）から誘導され、ＸはＮＨＣＨ2ＣＨ2Ｎであり、ＲはＣＨ2ＣＨ2であり、Ｙ＝ＮＨ2であり、ｚ＝２であり、ｍ＝４である）による４アームエチレンジアミンポリ（エチレンオキシド−プロピレンオキシド）オクタアミン
（ｖｉ）式（ａ）（式中、ＰＳはポリエチレンオキシドから誘導され、ＸはＮＨＣＨ2ＣＨ2ＣＨ2Ｎであり、ＲはＣＨ2ＣＨ2ＣＨ2であり、Ｙ＝ＮＨ2であり、ｚ＝２である）による直鎖状ポリ（エチレングリコール）テトラアミン；
（ｖｉｉ）式（ｂ）（式中、Ｑは、そのＯＨ基のうちの４個から水素が除去されたペンタエリトリトールであり、ＰＡはポリエチレンオキシドから誘導され、ＸはＮＨＣＨ2ＣＨ2ＣＨ2Ｎであり、ＲはＣＨ2ＣＨ2ＣＨ2であり、Ｙ＝ＮＨ2であり、ｚ＝２であり、ｍ＝４である）による４アームポリ（エチレングリコール）オクタアミン；
（ｖｉｉｉ）式（ｂ）（式中、Ｑは、そのＯＨ基のうちの６個から水素が除去されたテトラグリセロールであり、ＰＡはポリエチレンオキシドから誘導され、ＸはＮＨＣＨ2ＣＨ2ＣＨ2Ｎであり、ＲはＣＨ2ＣＨ2ＣＨ2であり、Ｙ＝ＮＨ2であり、ｚ＝２であり、ｍ＝６である）による６アームポリ（エチレングリコール）ドデカアミン；
（ｉｘ）式（ｂ）（式中、Ｑは、そのＯＨ基のうちの８個から水素が除去されたヘキサグリセロールであり、ＰＡはポリエチレンオキシドから誘導され、ＸはＮＨＣＨ2ＣＨ2ＣＨ2Ｎであり、ＲはＣＨ2ＣＨ2ＣＨ2であり、ＹはＮＨ2であり、ｚ＝２であり、ｍ＝８である）による８アームポリ（エチレングリコール）ヘキサデカアミン；
（ｘ）式（ｉｉ）（式中、ＱはＮＣＨ2ＣＨ2Ｎであり、ＰＡはポリ（エチレンオキシド−プロピレンオキシド）から誘導され、ＸはＮＨＣＨ2ＣＨ2ＣＨ2Ｎであり、ＲはＣＨ2ＣＨ2ＣＨ2であり、ＹはＮＨ2であり、ｚ＝２であり、ｍ＝４である）による４アームエチレンジアミンポリ（エチレンオキシド−プロピレンオキシド）オクタアミン；
からなる群から選択される、上記１に記載の化合物。
3.  ａ）次式：
（ｉ）（ＹＲ）zＸ（ＰＳ）Ｘ（ＲＹ）z；または
（ｉｉ）Ｑ［（ＰＡ）Ｘ（ＲＹ）z］m；
（式中、（１）Ｙが、アセトアセテートまたはＣＯＲ1（Ｒ1はＮ−ヒドロキシスクシンイミジルである）である場合には、Ｘは、ＮＨ−ＣＨ3-z、およびＮＨ−Ｒ2−Ｎではなく；
（２）官能基ＹがＮＨ2、ＳＨ、またはＣＯＮＨＮＨ2である場合には、少なくとも１種類の水分散性ポリマーが、Ｙと反応することができる求電子基を３個以上有する水分散性ポリマーであり；
（３）官能基ＹがＳＨであり、かつ少なくとも１種類の水分散性ポリマーが、３個以上のチオール基を有する水分散性ポリマーである場合には、キットがさらに、ＳＨ基をジスルフィド基に酸化することができる酸化剤を含み；
（４）官能基ＹがアセトアセテートまたはＣＯＲ1（Ｒ1はＯＨまたはＮ−ヒドロキシスクシンイミジルである）である場合には、少なくとも１種類の水分散性ポリマーが、Ｙと反応することができる求核基を３個以上有する水分散性ポリマーであり；
（５）官能基ＹがＣＯＲ1（Ｒ1はＯＨである）である場合には、任意にキットが、（ｃ）水溶性カルボジイミドをさらに含んでもよい；ことを条件として、
（Ａ）ＰＳは、セグメントの両端でメチレン基を末端とする直鎖状ポリマーセグメントであり、前記セグメントは、ポリエチレンオキシド、ポリ（トリメチレンオキシド）、ポリエチレンオキシドとポリプロピレンオキシドのブロックまたはランダムコポリマー、ポリエチレンオキシドとポリプロピレンオキシドのトリブロックコポリマーからなる群から選択されるポリマーから誘導され；
（Ｂ）Ｘは、ＣＨ3-z、Ｎ、Ｎ（アセトアセトアミド）−ＣＨ3-z、Ｓ−Ｒ2−Ｎ、Ｓ−Ｒ2−ＣＨ3-z、ＮＨ−ＣＨ3-z、およびＮＨ−Ｒ2−Ｎ（Ｒ2は、炭素原子１〜５個を有するアルキレン基である）からなる群から選択され；
（Ｃ）Ｒは、直接結合、炭素原子１〜５個を有するアルキレン基、合計６個までの主鎖原子を有するアルキレンエーテル基、式Ｒ4Ｏ（ＣＯ）ＮＨＣＨ2（式中、Ｒ4は、炭素原子２〜６個を有する直鎖状または分岐状アルキレン基であり、かつＲ4はＸに隣接する基である）のアルキレンオキシウレタン基、およびＣ３〜Ｃ８シクロアルキレン基からなる群から選択され；
（Ｄ）Ｙは、−ＮＨ2、−ＳＨ、−ＣＯＮＨＮＨ2、アセトアセテート、および−ＣＯＲ1（式中、Ｒ1は、ＯＨまたは−Ｎ−ヒドロキシスクシンイミジルである）からなる群から選択される官能基であり；
（Ｅ）Ｑは、Ｎ、そのＯＨ基のうちの３個以上から水素が除去されたポリオール、およびＮ−Ｒ3−Ｎ（式中、Ｒ3は、炭素原子２〜１２個を有するアルキレン基またはＣ３〜Ｃ８シクロアルキレン基である）からなる群から選択されるコア原子または分子であり；
（Ｆ）ＰＡは、アームの両端でメチレン基を末端とする直鎖状ポリマーアームであり、前記アームが、ポリエチレンオキシド、ポリ（トリメチレンオキシド）、ポリエチレンオキシドとポリプロピレンオキシドのブロックまたはランダムコポリマー、ポリエチレンオキシドとポリプロピレンオキシドのトリブロックコポリマーからなる群から選択されるポリマーから誘導され；
（Ｇ）Ｘ＝ＣＨ3-z、Ｓ−Ｒ2−ＣＨ3-z、Ｎ（アセトアセトアミド）−ＣＨ3-zまたはＮＨ−ＣＨ3-zである場合には、ｚは２または３であり、Ｘ＝Ｎ、ＮＨ−Ｒ2−Ｎ、またはＳ−Ｒ2−Ｎである場合には、ｚは２であり；
（Ｈ）ｍは２〜１６である）の少なくとも１種類の化合物と、
ｂ）少なくとも１種類の水分散性ポリマーと、
を含むキット。
4.  求電子基を３個以上有する水分散性ポリマーが、アルデヒド基を含有する酸化された多糖、アセトアセテート基で誘導体化されたポリ（ビニルアルコール）、ビニルアルコール単位およびコモノマー単位を含有するポリ（ビニルアルコール）コポリマー、およびアセトアセテート基、アルデヒド基またはＮ−ヒドロキシスクシンイミジルエステル基で誘導体化された直鎖状または分岐状ポリ（エーテル）からなる群から選択され、前記ポリ（ビニルアルコール）コポリマーが、アセトアセテート基で誘導体化されている、上記３に記載のキット。
5.  式（ｉ）または（ｉｉ）の前記少なくとも１種類の化合物が：
ａ）式（ｉ）（式中、ＰＳはポリエチレンオキシドから誘導され、ＸはＮＨＣＨ2ＣＨ2Ｎであり、ＲはＣＨ2ＣＨ2であり、ＹはＮＨ2であり、ｚ＝２である）による直鎖状ポリ（エチレングリコール）テトラアミン；
ｂ）式（ｉｉ）（式中、Ｑは、そのＯＨ基のうちの８個から水素が除去されたヘキサグリセロールであり、ＰＡはポリエチレンオキシドから誘導され、ＸはＮＨＣＨ2ＣＨ2Ｎであり、ＲはＣＨ2ＣＨ2であり、ＹはＮＨ2であり、ｚ＝２であり、ｍ＝８である）による８アームポリ（エチレングリコール）ヘキサデカアミン；
（ｃ）式（ｉｉ）（式中、Ｑは、そのＯＨ基のうちの４個から水素が除去されたペンタエリトリトールであり、ＰＡはポリエチレンオキシドから誘導され、ＸはＮＨＣＨ2ＣＨ2Ｎであり、ＲはＣＨ2ＣＨ2であり、Ｙ＝ＮＨ2であり、ｚ＝２であり、ｍ＝４である）による４アームポリ（エチレングリコール）オクタアミン；
（ｄ）式（ｉｉ）（式中、Ｑは、そのＯＨ基のうちの６個から水素が除去されたテトラグリセロールであり、ＰＡはポリエチレンオキシドから誘導され、ＸはＮＨＣＨ2ＣＨ2Ｎであり、ＲはＣＨ2ＣＨ2であり、Ｙ＝ＮＨ2であり、ｚ＝２であり、ｍ＝６である）による６アームポリ（エチレングリコール）ドデカアミン；
（ｅ）式（ｉｉ）（式中、ＱはＮＣＨ2ＣＨ2Ｎであり、ＰＡはポリ（エチレンオキシド−プロピレンオキシド）から誘導され、ＸはＮＨＣＨ2ＣＨ2Ｎであり、ＲはＣＨ2ＣＨ2であり、Ｙ＝ＮＨ2であり、ｚ＝２であり、ｍ＝４である）による４アームエチレンジアミンポリ（エチレンオキシド−プロピレンオキシド）オクタアミン；
（ｆ）式（ｉ）（式中、ＰＳはポリエチレンオキシドから誘導され、ＸはＮＨＣＨ2ＣＨ2ＣＨ2Ｎであり、ＲはＣＨ2ＣＨ2ＣＨ2であり、Ｙ＝ＮＨ2であり、ｚ＝２である）による直鎖状ポリ（エチレングリコール）テトラアミン；
（ｇ）式（ｉｉ）（式中、Ｑは、そのＯＨ基のうちの８個から水素が除去されたヘキサグリセロールであり、ＰＡはポリエチレンオキシドから誘導され、ＸはＮＨＣＨ2ＣＨ2ＣＨ2Ｎであり、ＲはＣＨ2ＣＨ2ＣＨ2であり、ＹはＮＨ2であり、ｚ＝２であり、ｍ＝８である）による８アームポリ（エチレングリコール）ヘキサデカアミン；
（ｈ）式（ｉｉ）（式中、Ｑは、そのＯＨ基のうちの４個から水素が除去されたペンタエリトリトールであり、ＰＡはポリエチレンオキシドから誘導され、ＸはＮＨＣＨ2ＣＨ2ＣＨ2Ｎであり、ＲはＣＨ2ＣＨ2ＣＨ2であり、Ｙ＝ＮＨ2であり、ｚ＝２であり、ｍ＝４である）による４アームポリ（エチレングリコール）オクタアミン；
（ｉ）式（ｉｉ）（式中、Ｑは、そのＯＨ基のうちの６個から水素が除去されたテトラグリセロールであり、ＰＡはポリエチレンオキシドから誘導され、ＸはＮＨＣＨ2ＣＨ2ＣＨ2Ｎであり、ＲはＣＨ2ＣＨ2ＣＨ2であり、Ｙ＝ＮＨ2であり、ｚ＝２であり、ｍ＝６である）による６アームポリ（エチレングリコール）ドデカアミン；
（ｊ）式（ｉｉ）（式中、ＱはＮＣＨ2ＣＨ2Ｎであり、ＰＡはポリ（エチレンオキシド−プロピレンオキシド）から誘導され、ＸはＮＨＣＨ2ＣＨ2ＣＨ2Ｎであり、ＲはＣＨ2ＣＨ2ＣＨ2であり、ＹはＮＨ2であり、ｚ＝２であり、ｍ＝４である）による４アームエチレンジアミンポリ（エチレンオキシド−プロピレンオキシド）オクタアミン；
からなる群から選択される、上記３に記載のキット。
6.  ａ）式（ｉ）または（ｉｉ）の前記少なくとも１種類の化合物が：
式（ｉ）（式中、ＰＳはポリエチレンオキシドから誘導され、ＸはＮＨＣＨ2ＣＨ2Ｎであり、ＲはＣＨ2ＣＨ2であり、ＹはＮＨ2であり、ｚ＝２である）による直鎖状ポリ（エチレングリコール）テトラアミン；
式（ｉ）（式中、ＰＳはポリエチレンオキシドから誘導され、ＸはＮＨＣＨ2ＣＨ2ＣＨ2Ｎであり、ＲはＣＨ2ＣＨ2ＣＨ2であり、ＹはＮＨ2であり、ｚ＝２である）による直鎖状ポリ（エチレングリコール）テトラアミン；
式（ｉｉ）（式中、Ｑは、そのＯＨ基のうちの８個から水素が除去されたヘキサグリセロールであり、ＰＡはポリエチレンオキシドから誘導され、ＸはＮＨＣＨ2ＣＨ2Ｎであり、ＲはＣＨ2ＣＨ2であり、ＹはＮＨ2であり、ｚ＝２であり、ｍ＝８である）による８アームポリ（エチレングリコール）ヘキサデカアミン；
式（ｉｉ）（式中、Ｑは、そのＯＨ基のうちの８個から水素が除去されたヘキサグリセロールであり、ＰＡはポリエチレンオキシドから誘導され、ＸはＮＨＣＨ2ＣＨ2ＣＨ2Ｎであり、ＲはＣＨ2ＣＨ2ＣＨ2であり、ＹはＮＨ2であり、ｚ＝２であり、ｍ＝８である）による８アームポリ（エチレングリコール）ヘキサデカアミン；
式（ｉｉ）（式中、Ｑは、そのＯＨ基のうちの４個から水素が除去されたペンタエリトリトールであり、ＰＡはポリエチレンオキシドから誘導され、ＸはＮＨＣＨ2ＣＨ2Ｎであり、ＲはＣＨ2ＣＨ2であり、Ｙ＝ＮＨ2であり、ｚ＝２であり、ｍ＝４である）による４アームポリ（エチレングリコール）オクタアミン；
式（ｉｉ）（式中、Ｑは、そのＯＨ基のうちの４個から水素が除去されたペンタエリトリトールであり、ＰＡはポリエチレンオキシドから誘導され、ＸはＮＨＣＨ2ＣＨ2ＣＨ2Ｎであり、ＲはＣＨ2ＣＨ2ＣＨ2であり、Ｙ＝ＮＨ2であり、ｚ＝２であり、ｍ＝４である）による４アームポリ（エチレングリコール）オクタアミン；
式（ｉｉ）（式中、Ｑは、そのＯＨ基のうちの６個から水素が除去されたテトラグリセロールであり、ＰＡはポリエチレンオキシドから誘導され、ＸはＮＨＣＨ2ＣＨ2Ｎであり、ＲはＣＨ2ＣＨ2であり、Ｙ＝ＮＨ2であり、ｚ＝２であり、ｍ＝６である）による６アームポリ（エチレングリコール）ドデカアミン；
式（ｉｉ）（式中、Ｑは、そのＯＨ基のうちの６個から水素が除去されたテトラグリセロールであり、ＰＡはポリエチレンオキシドから誘導され、ＸはＮＨＣＨ2ＣＨ2ＣＨ2Ｎであり、ＲはＣＨ2ＣＨ2ＣＨ2であり、Ｙ＝ＮＨ2であり、ｚ＝２であり、ｍ＝６である）による６アームポリ（エチレングリコール）ドデカアミン；
式（ｉｉ）（式中、ＱはＮＣＨ2ＣＨ2Ｎであり、ＰＡはポリ（エチレンオキシド−プロピレンオキシド）から誘導され、ＸはＮＨＣＨ2ＣＨ2Ｎであり、ＲはＣＨ2ＣＨ2であり、Ｙ＝ＮＨ2であり、ｚ＝２であり、ｍ＝４である）による４アームエチレンジアミンポリ（エチレンオキシド−プロピレンオキシド）オクタアミン；
式（ｉｉ）（式中、ＱはＮＣＨ2ＣＨ2Ｎであり、ＰＡはポリ（エチレンオキシド−プロピレンオキシド）から誘導され、ＸはＮＨＣＨ2ＣＨ2ＣＨ2Ｎであり、ＲはＣＨ2ＣＨ2ＣＨ2であり、Ｙ＝ＮＨ2であり、ｚ＝２であり、ｍ＝４である）による４アームエチレンジアミンポリ（エチレンオキシド−プロピレンオキシド）オクタアミン；
からなる群から選択され、
ｂ）求電子基を３個以上有する前記少なくとも１種類の水分散性ポリマーが、アルデヒド基を含有する酸化デキストランである、上記３に記載のキット。
7.  求核基を３個以上有する前記水分散性ポリマーが、アミン基、チオール基、またはカルボキシヒドラジド基で誘導体化された直鎖状または分岐状ポリ（エーテル）である、上記３に記載のキット。
8.  前記少なくとも１種類の水分散性ポリマーが、異なる重量平均分子量、異なる酸化度、または異なる重量平均分子量と異なる酸化度を有する、２種類の異なる酸化デキストランの混合物である、上記３に記載のキット。
9.  式（ｉ）または（ｉｉ）の前記少なくとも１種類の化合物が、第１水溶液または分散液の形をとり、かつ前記少なくとも１種類の水分散性ポリマーが、第２水溶液または分散液の形をとる、上記３に記載のキット。
10.  前記第１水溶液または分散液が、式（ｉ）または（ｉｉ）（式中、ＹはＮＨ2、ＳＨ、またはＣＯＮＨＮＨ2である）の少なくとも１種類の化合物を含み、かつ１つまたは複数の第１級アミン基を有する少なくとも１種類の多官能性アミンをさらに含み、前記多官能性アミンが、溶液または分散液中、式（ｉ）または（ｉｉ）の前記少なくとも１種類の化合物の量に対して約５〜約１０００重量％の濃度で存在する、上記９に記載のキット。
11.  前記第２水溶液または分散液が、求核基を３個以上有する少なくとも１種類の水分散性ポリマーを含み、かつ１つまたは複数の第１級アミン基を有する少なくとも１種類の多官能性アミンをさらに含み、前記多官能性アミンが、溶液または分散液において前記少なくとも１種類の水分散性ポリマーの量に対して約５〜約１０００重量％の濃度で存在する、上記９に記載のキット。
12.  １つまたは複数の第１級アミン基を有する多官能性アミンを含有する第３溶液または分散液をさらに含み、前記溶液または分散液が、溶液または分散液の全重量に対して多官能性アミンを約５〜約１００重量％含有する、上記９に記載のキット。
13.  第２水溶液または分散液中の前記少なくとも１種類の水分散性ポリマーが、式（ｉ）または（ｉｉ）の化合物であり、前記化合物上の官能基が、第１水溶液または分散液中の式（ｉ）または（ｉｉ）の化合物上の官能基と同一または異なるが、その官能基と反応することができる、上記９に記載のキット。
14.  ａ）次式：
（ｉ）（ＹＲ）zＸ（ＰＳ）Ｘ（ＲＹ）z；または
（ｉｉ）Ｑ［（ＰＡ）Ｘ（ＲＹ）z］m；
（（１）式中、ＹがアセトアセテートまたはＣＯＲ1（Ｒ1は、Ｎ−ヒドロキシスクシンイミジルである）である場合には、Ｘは、ＮＨ−ＣＨ3-z、およびＮＨ−Ｒ2−Ｎではなく；
（２）官能基ＹがＮＨ2、ＳＨ、またはＣＯＮＨＮＨ2である場合には、少なくとも１種類の水分散性ポリマーが、Ｙと反応することができる求電子基を３個以上有する水分散性ポリマーであり；
（３）官能基ＹがＳＨであり、かつ少なくとも１種類の水分散性ポリマーが、３個以上のチオール基を有する水分散性ポリマーである場合には、反応が、ＳＨ基をジスルフィド基に酸化することができる酸化剤の存在下で行われ、
（４）官能基ＹがアセトアセテートまたはＣＯＲ1（Ｒ1はＯＨまたはＮ−ヒドロキシスクシンイミジルである）である場合には、少なくとも１種類の水分散性ポリマーが、Ｙと反応することができる求核基を３個以上有する水分散性ポリマーであり；
（５）官能基ＹがＣＯＲ1（Ｒ1はＯＨである）である場合には、任意に前記官能基が、水溶性カルボジイミドと反応することによって活性化されて活性化官能基が形成され、かつ少なくとも１種類の水分散性ポリマーが、前記活性化官能基と反応することができる求核基を３個以上有する水分散性ポリマーであることを条件として、
（Ａ）ＰＳは、セグメントの両端でメチレン基を末端とする直鎖状ポリマーセグメントであり、前記セグメントは、ポリエチレンオキシド、ポリ（トリメチレンオキシド）、ポリエチレンオキシドとポリプロピレンオキシドのブロックまたはランダムコポリマー、ポリエチレンオキシドとポリプロピレンオキシドのトリブロックコポリマーからなる群から選択されるポリマーから誘導され；
（Ｂ）Ｘは、ＣＨ3-z、Ｎ、Ｎ（アセトアセトアミド）−ＣＨ3-z、Ｓ−Ｒ2−Ｎ、Ｓ−Ｒ2−ＣＨ3-z、ＮＨ−ＣＨ3-z、およびＮＨ−Ｒ2−Ｎ（Ｒ2は、炭素原子１〜５個を有するアルキレン基である）からなる群から選択され；
（Ｃ）Ｒは、直接結合、炭素原子１〜５個を有するアルキレン基、合計６個までの主鎖原子を有するアルキレンエーテル基、式Ｒ4Ｏ（ＣＯ）ＮＨＣＨ2（式中、Ｒ4は、炭素原子２〜６個を有する直鎖状または分岐状アルキレン基であり、かつＲ4はＸに隣接する基である）のアルキレンオキシウレタン基、およびＣ３〜Ｃ８シクロアルキレン基からなる群から選択され；
（Ｄ）Ｙは、−ＮＨ2、−ＳＨ、−ＣＯＮＨＮＨ2、アセトアセテート、および−ＣＯＲ1（式中、Ｒ1はＯＨまたは−Ｎ−ヒドロキシスクシンイミジルである）からなる群から選択される官能基であり；
（Ｅ）Ｑは、Ｎ、そのＯＨ基のうちの３個以上から水素が除去されたポリオール、およびＮ−Ｒ3−Ｎ（式中、Ｒ3は、炭素原子２〜１２個を有するアルキレン基またはＣ３〜Ｃ８シクロアルキレン基である）からなる群から選択されるコア原子または分子であり；
（Ｆ）ＰＡは、アームの両端でメチレン基を末端とする直鎖状ポリマーアームであり、前記アームが、ポリエチレンオキシド、ポリ（トリメチレンオキシド）、ポリエチレンオキシドとポリプロピレンオキシドのブロックまたはランダムコポリマー、ポリエチレンオキシドとポリプロピレンオキシドのトリブロックコポリマーからなる群から選択されるポリマーから誘導され；
（Ｇ）Ｘ＝ＣＨ3-z、Ｓ−Ｒ2−ＣＨ3-z、Ｎ（アセトアセトアミド）−ＣＨ3-zまたはＮＨ−ＣＨ3-zである場合には、ｚは２または３であり、Ｘ＝Ｎ、ＮＨ−Ｒ2−Ｎ、またはＳ−Ｒ2−Ｎである場合には、ｚは２であり；
（Ｈ）ｍは２〜１６である）
の少なくとも１種類の化合物を、
ｂ）少なくとも１種類の水分散性ポリマーと、任意成分である水の存在下にて反応させることを含むプロセスによって製造される組成物。
15.  求電子基を３個以上有する前記少なくとも１種類の水分散性ポリマーが、アルデヒド基を含有する酸化された多糖、アセトアセテート基で誘導体化されたポリ（ビニルアルコール）、ビニルアルコール単位およびコモノマー単位を含有するポリ（ビニルアルコール）コポリマー、およびアセトアセテート基、アルデヒド基またはＮ−ヒドロキシスクシンイミジルエステル基で誘導体化された直鎖状または分岐状ポリ（エーテル）からなる群から選択され、前記ポリ（ビニルアルコール）コポリマーが、アセトアセテート基で誘導体化されている、上記１４に記載の組成物。
16.  式（ｉ）または（ｉｉ）の前記少なくとも１種類の化合物が：
ａ）式（ｉ）（式中、ＰＳはポリエチレンオキシドから誘導され、ＸはＮＨＣＨ2ＣＨ2Ｎであり、ＲはＣＨ2ＣＨ2であり、ＹはＮＨ2であり、ｚ＝２である）による直鎖状ポリ（エチレングリコール）テトラアミン；
ｂ）式（ｉｉ）（式中、Ｑは、そのＯＨ基のうちの８個から水素が除去されたヘキサグリセロールであり、ＰＡはポリエチレンオキシドから誘導され、ＸはＮＨＣＨ2ＣＨ2Ｎであり、ＲはＣＨ2ＣＨ2であり、ＹはＮＨ2であり、ｚ＝２であり、ｍ＝８である）による８アームポリ（エチレングリコール）ヘキサデカアミン；
（ｃ）式（ｉｉ）（式中、Ｑは、そのＯＨ基のうちの４個から水素が除去されたペンタエリトリトールであり、ＰＡはポリエチレンオキシドから誘導され、ＸはＮＨＣＨ2ＣＨ2Ｎであり、ＲはＣＨ2ＣＨ2であり、Ｙ＝ＮＨ2であり、ｚ＝２であり、ｍ＝４である）による４アームポリ（エチレングリコール）オクタアミン；
（ｄ）式（ｉｉ）（式中、Ｑは、そのＯＨ基のうちの６個から水素が除去されたテトラグリセロールであり、ＰＡはポリエチレンオキシドから誘導され、ＸはＮＨＣＨ2ＣＨ2Ｎであり、ＲはＣＨ2ＣＨ2であり、Ｙ＝ＮＨ2であり、ｚ＝２であり、ｍ＝６である）による６アームポリ（エチレングリコール）ドデカアミン；
（ｅ）式（ｉｉ）（式中、ＱはＮＣＨ2ＣＨ2Ｎであり、ＰＡはポリ（エチレンオキシド−プロピレンオキシド）から誘導され、ＸはＮＨＣＨ2ＣＨ2Ｎであり、ＲはＣＨ2ＣＨ2であり、Ｙ＝ＮＨ2であり、ｚ＝２であり、ｍ＝４である）による４アームエチレンジアミンポリ（エチレンオキシド−プロピレンオキシド）オクタアミン；
（ｆ）式（ｉ）（式中、ＰＳはポリエチレンオキシドから誘導され、ＸはＮＨＣＨ2ＣＨ2ＣＨ2Ｎであり、ＲはＣＨ2ＣＨ2ＣＨ2であり、Ｙ＝ＮＨ2であり、ｚ＝２である）による直鎖状ポリ（エチレングリコール）テトラアミン；
（ｇ）式（ｉｉ）（式中、Ｑは、そのＯＨ基のうちの８個から水素が除去されたヘキサグリセロールであり、ＰＡはポリエチレンオキシドから誘導され、ＸはＮＨＣＨ2ＣＨ2ＣＨ2Ｎであり、ＲはＣＨ2ＣＨ2ＣＨ2であり、ＹはＮＨ2であり、ｚ＝２であり、ｍ＝８である）による８アームポリ（エチレングリコール）ヘキサデカアミン；
（ｈ）式（ｉｉ）（式中、Ｑは、そのＯＨ基のうちの４個から水素が除去されたペンタエリトリトールであり、ＰＡはポリエチレンオキシドから誘導され、ＸはＮＨＣＨ2ＣＨ2ＣＨ2Ｎであり、ＲはＣＨ2ＣＨ2ＣＨ2であり、Ｙ＝ＮＨ2であり、ｚ＝２であり、ｍ＝４である）による４アームポリ（エチレングリコール）オクタアミン；
（ｉ）式（ｉｉ）（式中、Ｑは、そのＯＨ基のうちの６個から水素が除去されたテトラグリセロールであり、ＰＡはポリエチレンオキシドから誘導され、ＸはＮＨＣＨ2ＣＨ2ＣＨ2Ｎであり、ＲはＣＨ2ＣＨ2ＣＨ2であり、Ｙ＝ＮＨ2であり、ｚ＝２であり、ｍ＝６である）による６アームポリ（エチレングリコール）ドデカアミン；
（ｊ）式（ｉｉ）（式中、ＱはＮＣＨ2ＣＨ2Ｎであり、ＰＡはポリ（エチレンオキシド−プロピレンオキシド）から誘導され、ＸはＮＨＣＨ2ＣＨ2ＣＨ2Ｎであり、ＲはＣＨ2ＣＨ2ＣＨ2であり、ＹはＮＨ2であり、ｚ＝２であり、ｍ＝４である）による４アームエチレンジアミンポリ（エチレンオキシド−プロピレンオキシド）オクタアミン；
からなる群から選択される、上記１４に記載の組成物。
17.  ａ）式（ｉ）または（ｉｉ）の前記少なくとも１種類の化合物が：
式（ｉ）（式中、ＰＳはポリエチレンオキシドから誘導され、ＸはＮＨＣＨ2ＣＨ2Ｎであり、ＲはＣＨ2ＣＨ2であり、ＹはＮＨ2であり、ｚ＝２である）による直鎖状ポリ（エチレングリコール）テトラアミン；
式（ｉ）（式中、ＰＳはポリエチレンオキシドから誘導され、ＸはＮＨＣＨ2ＣＨ2ＣＨ2Ｎであり、ＲはＣＨ2ＣＨ2ＣＨ2であり、ＹはＮＨ2であり、ｚ＝２である）による直鎖状ポリ（エチレングリコール）テトラアミン；
式（ｉｉ）（式中、Ｑは、そのＯＨ基のうちの８個から水素が除去されたヘキサグリセロールであり、ＰＡはポリエチレンオキシドから誘導され、ＸはＮＨＣＨ2ＣＨ2Ｎであり、ＲはＣＨ2ＣＨ2であり、ＹはＮＨ2であり、ｚ＝２であり、ｍ＝８である）による８アームポリ（エチレングリコール）ヘキサデカアミン；
式（ｉｉ）（式中、Ｑは、そのＯＨ基のうちの８個から水素が除去されたヘキサグリセロールであり、ＰＡはポリエチレンオキシドから誘導され、ＸはＮＨＣＨ2ＣＨ2ＣＨ2Ｎであり、ＲはＣＨ2ＣＨ2ＣＨ2であり、ＹはＮＨ2であり、ｚ＝２であり、ｍ＝８である）による８アームポリ（エチレングリコール）ヘキサデカアミン；
式（ｉｉ）（式中、Ｑは、そのＯＨ基のうちの４個から水素が除去されたペンタエリトリトールであり、ＰＡはポリエチレンオキシドから誘導され、ＸはＮＨＣＨ2ＣＨ2Ｎであり、ＲはＣＨ2ＣＨ2であり、Ｙ＝ＮＨ2であり、ｚ＝２であり、ｍ＝４である）による４アームポリ（エチレングリコール）オクタアミン；
式（ｉｉ）（式中、Ｑは、そのＯＨ基のうちの４個から水素が除去されたペンタエリトリトールであり、ＰＡはポリエチレンオキシドから誘導され、ＸはＮＨＣＨ2ＣＨ2ＣＨ2Ｎであり、ＲはＣＨ2ＣＨ2ＣＨ2であり、Ｙ＝ＮＨ2であり、ｚ＝２であり、ｍ＝４である）による４アームポリ（エチレングリコール）オクタアミン；
式（ｉｉ）（式中、Ｑは、そのＯＨ基のうちの６個から水素が除去されたテトラグリセロールであり、ＰＡはポリエチレンオキシドから誘導され、ＸはＮＨＣＨ2ＣＨ2Ｎであり、ＲはＣＨ2ＣＨ2であり、Ｙ＝ＮＨ2であり、ｚ＝２であり、ｍ＝６である）による６アームポリ（エチレングリコール）ドデカアミン；
式（ｉｉ）（式中、Ｑは、そのＯＨ基のうちの６個から水素が除去されたテトラグリセロールであり、ＰＡはポリエチレンオキシドから誘導され、ＸはＮＨＣＨ2ＣＨ2ＣＨ2Ｎであり、ＲはＣＨ2ＣＨ2ＣＨ2であり、Ｙ＝ＮＨ2であり、ｚ＝２であり、ｍ＝６である）による６アームポリ（エチレングリコール）ドデカアミン；
式（ｉｉ）（式中、ＱはＮＣＨ2ＣＨ2Ｎであり、ＰＡはポリ（エチレンオキシド−プロピレンオキシド）から誘導され、ＸはＮＨＣＨ2ＣＨ2Ｎであり、ＲはＣＨ2ＣＨ2であり、Ｙ＝ＮＨ2であり、ｚ＝２であり、ｍ＝４である）による４アームエチレンジアミンポリ（エチレンオキシド−プロピレンオキシド）オクタアミン；
式（ｉｉ）（式中、ＱはＮＣＨ2ＣＨ2Ｎであり、ＰＡはポリ（エチレンオキシド−プロピレンオキシド）から誘導され、ＸはＮＨＣＨ2ＣＨ2ＣＨ2Ｎであり、ＲはＣＨ2ＣＨ2ＣＨ2であり、Ｙ＝ＮＨ2であり、ｚ＝２であり、ｍ＝４である）による４アームエチレンジアミンポリ（エチレンオキシド−プロピレンオキシド）オクタアミン；
からなる群から選択され、
ｂ）求電子基を３個以上有する前記少なくとも１種類の水分散性ポリマーが、アルデヒド基を含有する酸化デキストランである、上記１４に記載の組成物。
18.  求核基を３個以上有する前記水分散性ポリマーが、アミン基、チオール基、またはカルボキシヒドラジド基で誘導体化された直鎖状または分岐状ポリ（エーテル）である、上記１４に記載の組成物。
19.  前記少なくとも１種類の水分散性ポリマーが、異なる重量平均分子量、異なる酸化度、または異なる重量平均分子量と異なる酸化度を有する、２種類の異なる酸化デキストランの混合物である、上記１４に記載の組成物。
20.  生体組織の解剖学的部位にコーティングを塗布する方法であって：
ａ）次式：
（ｉ）（ＹＲ）zＸ（ＰＳ）Ｘ（ＲＹ）z；または
（ｉｉ）Ｑ［（ＰＡ）Ｘ（ＲＹ）z］m；
（式中、（１）ＹがアセトアセテートまたはＣＯＲ1（Ｒ1は、Ｎ−ヒドロキシスクシンイミジルである）である場合には、Ｘは、ＮＨ−ＣＨ3-z、およびＮＨ−Ｒ2−Ｎではなく；
（２）官能基ＹがＮＨ2、ＳＨ、またはＣＯＮＨＮＨ2である場合には、第２水溶液または分散液中の少なくとも１種類の水分散性ポリマーが、Ｙと反応することができる求電子基を３個以上有する水分散性ポリマーであり；
（３）官能基ＹがＳＨであり、かつ第２水溶液または分散液中の少なくとも１種類の水分散性ポリマーが、３個以上のチオール基を有する水分散性ポリマーである場合には、第１または第２水溶液または分散液のうちの少なくとも１つが、ＳＨ基をジスルフィド基に酸化することができる酸化剤をさらに含み；
（４）官能基ＹがアセトアセテートまたはＣＯＲ1（Ｒ1はＯＨまたはＮ−ヒドロキシスクシンイミジルである）である場合には、第２水溶液または分散液中の少なくとも１種類の水分散性ポリマーが、Ｙと反応することができる求核基を３個以上有する水分散性ポリマーであり；
（５）官能基ＹがＣＯＲ1（Ｒ1はＯＨである）である場合には、任意に前記官能基が、水溶性カルボジイミドと反応することによって活性化されて活性化官能基が形成され、かつ、第２水溶液または分散液中の少なくとも１種類の水分散性ポリマーが、前記活性化官能基と反応することができる求核基を３個以上有する水分散性ポリマーであることを条件として、
（Ａ）ＰＳは、セグメントの両端でメチレン基を末端とする直鎖状ポリマーセグメントであり、前記セグメントが、ポリエチレンオキシド、ポリ（トリメチレンオキシド）、ポリエチレンオキシドとポリプロピレンオキシドのブロックまたはランダムコポリマー、ポリエチレンオキシドとポリプロピレンオキシドのトリブロックコポリマーからなる群から選択されるポリマーから誘導され；
（Ｂ）Ｘは、ＣＨ3-z、Ｎ、Ｎ（アセトアセトアミド）−ＣＨ3-z、Ｓ−Ｒ2−Ｎ、Ｓ−Ｒ2−ＣＨ3-z、ＮＨ−ＣＨ3-z、およびＮＨ−Ｒ2−Ｎ（Ｒ2は、炭素原子１〜５個を有するアルキレン基である）からなる群から選択され；
（Ｃ）Ｒは、直接結合、炭素原子１〜５個を有するアルキレン基、合計６個までの主鎖原子を有するアルキレンエーテル基、式Ｒ4Ｏ（ＣＯ）ＮＨＣＨ2（式中、Ｒ4は炭素原子２〜６個を有する直鎖状または分岐状アルキレン基であり、かつＲ4はＸに隣接する基である）のアルキレンオキシウレタン基、およびＣ３〜Ｃ８シクロアルキレン基からなる群から選択され；
（Ｄ）Ｙは、−ＮＨ2、−ＳＨ、−ＣＯＮＨＮＨ2、アセトアセテート、および−ＣＯＲ1（式中、Ｒ1はＯＨまたは−Ｎ−ヒドロキシスクシンイミジルである）からなる群から選択される官能基であり；
（Ｅ）Ｑは、Ｎ、そのＯＨ基のうちの３個以上から水素が除去されたポリオール、およびＮ−Ｒ3−Ｎ（式中、Ｒ3は、炭素原子２〜１２個を有するアルキレン基またはＣ３〜Ｃ８シクロアルキレン基である）からなる群から選択されるコア原子または分子であり；
（Ｆ）ＰＡは、アームの両端でメチレン基を末端とする直鎖状ポリマーアームであり、前記アームが、ポリエチレンオキシド、ポリ（トリメチレンオキシド）、ポリエチレンオキシドとポリプロピレンオキシドのブロックまたはランダムコポリマー、ポリエチレンオキシドとポリプロピレンオキシドのトリブロックコポリマーからなる群から選択されるポリマーから誘導され；
（Ｇ）Ｘ＝ＣＨ3-z、Ｓ−Ｒ2−ＣＨ3-z、Ｎ（アセトアセトアミド）−ＣＨ3-zまたはＮＨ−ＣＨ3-zである場合には、ｚは２または３であり、Ｘ＝Ｎ、ＮＨ−Ｒ2−Ｎ、またはＳ−Ｒ2−Ｎである場合には、ｚは２であり；
（Ｈ）ｍは２〜１６であり；
（Ｉ）前記第１水溶液または分散液が、溶液または分散液の全重量に対して前記化合物を約５〜約７０重量％含有する）
の少なくとも１種類の化合物を含む第１水溶液または分散液、
続いて、
ｂ）少なくとも１種類の水分散性ポリマーを含む第２水溶液または分散液であって、前記溶液または分散液の全重量に対して前記水分散性ポリマーを約５〜約７０重量％含有する前記溶液または分散液
を前記部位に塗布すること、または
第２水溶液または分散液に続いて第１水溶液または分散液を塗布し、前記部位上で前記第１および第２水溶液または分散液を混合すること、
または
前記第１および第２水溶液または分散液を予め混合し、得られた混合物が完全に硬化する前に、得られた混合物を前記部位に塗布すること、
を含む方法。
21.  求電子基を３個以上有する前記水分散性ポリマーが、アルデヒド基を含有する酸化された多糖、アセトアセテート基で誘導体化されたポリ（ビニルアルコール）、ビニルアルコール単位およびコモノマー単位を含有するポリ（ビニルアルコール）コポリマー、およびアセトアセテート基、アルデヒド基またはＮ−ヒドロキシスクシンイミジルエステル基で誘導体化された直鎖状または分岐状ポリ（エーテル）からなる群から選択され、前記ポリ（ビニルアルコール）コポリマーが、アセトアセテート基で誘導体化されている、上記２０に記載の方法。
22.  式（ｉ）または（ｉｉ）の前記少なくとも１種類の化合物が：
ａ）式（ｉ）（式中、ＰＳはポリエチレンオキシドから誘導され、ＸはＮＨＣＨ2ＣＨ2Ｎであり、ＲはＣＨ2ＣＨ2であり、ＹはＮＨ2であり、ｚ＝２である）による直鎖状ポリ（エチレングリコール）テトラアミン；
ｂ）式（ｉｉ）（式中、ＱはそのＯＨ基のうちの８個から水素が除去されたヘキサグリセロールであり、ＰＡはポリエチレンオキシドから誘導され、ＸはＮＨＣＨ2ＣＨ2Ｎであり、ＲはＣＨ2ＣＨ2であり、ＹはＮＨ2であり、ｚ＝２であり、ｍ＝８である）による８アームポリ（エチレングリコール）ヘキサデカアミン；
ｃ）式（ｉｉ）（式中、Ｑは、そのＯＨ基のうちの４個から水素が除去されたペンタエリトリトールであり、ＰＡはポリエチレンオキシドから誘導され、ＸはＮＨＣＨ2ＣＨ2Ｎであり、ＲはＣＨ2ＣＨ2であり、Ｙ＝ＮＨ2であり、ｚ＝２であり、ｍ＝４である）による４アームポリ（エチレングリコール）オクタアミン；
ｄ）式（ｉｉ）（式中、Ｑは、そのＯＨ基のうちの６個から水素が除去されたテトラグリセロールであり、ＰＡはポリエチレンオキシドから誘導され、ＸはＮＨＣＨ2ＣＨ2Ｎであり、ＲはＣＨ2ＣＨ2であり、Ｙ＝ＮＨ2であり、ｚ＝２であり、ｍ＝６である）による６アームポリ（エチレングリコール）ドデカアミン；
ｅ）式（ｉｉ）（式中、ＱはＮＣＨ2ＣＨ2Ｎであり、ＰＡはポリ（エチレンオキシド−プロピレンオキシド）から誘導され、ＸはＮＨＣＨ2ＣＨ2Ｎであり、ＲはＣＨ2ＣＨ2であり、Ｙ＝ＮＨ2であり、ｚ＝２であり、ｍ＝４である）による４アームエチレンジアミンポリ（エチレンオキシド−プロピレンオキシド）オクタアミン；
ｆ）式（ｉ）（式中、ＰＳはポリエチレンオキシドから誘導され、ＸはＮＨＣＨ2ＣＨ2ＣＨ2Ｎであり、ＲはＣＨ2ＣＨ2ＣＨ2であり、Ｙ＝ＮＨ2であり、ｚ＝２である）による直鎖状ポリ（エチレングリコール）テトラアミン；
ｇ）式（ｉｉ）（式中、Ｑは、そのＯＨ基のうちの８個から水素が除去されたヘキサグリセロールであり、ＰＡはポリエチレンオキシドから誘導され、ＸはＮＨＣＨ2ＣＨ2ＣＨ2Ｎであり、ＲはＣＨ2ＣＨ2ＣＨ2であり、ＹはＮＨ2であり、ｚ＝２であり、ｍ＝８である）による８アームポリ（エチレングリコール）ヘキサデカアミン；
ｈ）式（ｉｉ）（式中、Ｑは、そのＯＨ基のうちの４個から水素が除去されたペンタエリトリトールであり、ＰＡはポリエチレンオキシドから誘導され、ＸはＮＨＣＨ2ＣＨ2ＣＨ2Ｎであり、ＲはＣＨ2ＣＨ2ＣＨ2であり、Ｙ＝ＮＨ2であり、ｚ＝２であり、ｍ＝４である）による４アームポリ（エチレングリコール）オクタアミン；
ｉ）式（ｉｉ）（式中、Ｑは、そのＯＨ基のうちの６個から水素が除去されたテトラグリセロールであり、ＰＡはポリエチレンオキシドから誘導され、ＸはＮＨＣＨ2ＣＨ2ＣＨ2Ｎであり、ＲはＣＨ2ＣＨ2ＣＨ2であり、Ｙ＝ＮＨ2であり、ｚ＝２であり、ｍ＝６である）による６アームポリ（エチレングリコール）ドデカアミン；
ｊ）式（ｉｉ）（式中、ＱはＮＣＨ2ＣＨ2Ｎであり、ＰＡはポリ（エチレンオキシド−プロピレンオキシド）から誘導され、ＸはＮＨＣＨ2ＣＨ2ＣＨ2Ｎであり、ＲはＣＨ2ＣＨ2ＣＨ2であり、ＹはＮＨ2であり、ｚ＝２であり、ｍ＝４である）による４アームエチレンジアミンポリ（エチレンオキシド−プロピレンオキシド）オクタアミン；
からなる群から選択される、上記２０に記載の方法。
23.  ａ）前記第１水溶液または分散液中の前記少なくとも１種類の化合物が：
式（ｉ）（式中、ＰＳはポリエチレンオキシドから誘導され、ＸはＮＨＣＨ2ＣＨ2Ｎであり、ＲはＣＨ2ＣＨ2であり、ＹはＮＨ2であり、ｚ＝２である）による直鎖状ポリ（エチレングリコール）テトラアミン；
式（ｉ）（式中、ＰＳはポリエチレンオキシドから誘導され、ＸはＮＨＣＨ2ＣＨ2ＣＨ2Ｎであり、ＲはＣＨ2ＣＨ2ＣＨ2であり、ＹはＮＨ2であり、ｚ＝２である）による直鎖状ポリ（エチレングリコール）テトラアミン；
式（ｉｉ）（式中、Ｑは、そのＯＨ基のうちの８個から水素が除去されたヘキサグリセロールであり、ＰＡはポリエチレンオキシドから誘導され、ＸはＮＨＣＨ2ＣＨ2Ｎであり、ＲはＣＨ2ＣＨ2であり、ＹはＮＨ2であり、ｚ＝２であり、ｍ＝８である）による８アームポリ（エチレングリコール）ヘキサデカアミン；
式（ｉｉ）（式中、Ｑは、そのＯＨ基のうちの８個から水素が除去されたヘキサグリセロールであり、ＰＡはポリエチレンオキシドから誘導され、ＸはＮＨＣＨ2ＣＨ2ＣＨ2Ｎであり、ＲはＣＨ2ＣＨ2ＣＨ2であり、ＹはＮＨ2であり、ｚ＝２であり、ｍ＝８である）による８アームポリ（エチレングリコール）ヘキサデカアミン；
式（ｉｉ）（式中、Ｑは、そのＯＨ基のうちの４個から水素が除去されたペンタエリトリトールであり、ＰＡはポリエチレンオキシドから誘導され、ＸはＮＨＣＨ2ＣＨ2Ｎであり、ＲはＣＨ2ＣＨ2であり、Ｙ＝ＮＨ2であり、ｚ＝２であり、ｍ＝４である）による４アームポリ（エチレングリコール）オクタアミン；
式（ｉｉ）（式中、Ｑは、そのＯＨ基のうちの４個から水素が除去されたペンタエリトリトールであり、ＰＡはポリエチレンオキシドから誘導され、ＸはＮＨＣＨ2ＣＨ2ＣＨ2Ｎであり、ＲはＣＨ2ＣＨ2ＣＨ2であり、Ｙ＝ＮＨ2であり、ｚ＝２であり、ｍ＝４である）による４アームポリ（エチレングリコール）オクタアミン；
式（ｉｉ）（式中、Ｑは、そのＯＨ基のうちの６個から水素が除去されたテトラグリセロールであり、ＰＡはポリエチレンオキシドから誘導され、ＸはＮＨＣＨ2ＣＨ2Ｎであり、ＲはＣＨ2ＣＨ2であり、Ｙ＝ＮＨ2であり、ｚ＝２であり、ｍ＝６である）による６アームポリ（エチレングリコール）ドデカアミン；
式（ｉｉ）（式中、Ｑは、そのＯＨ基のうちの６個から水素が除去されたテトラグリセロールであり、ＰＡはポリエチレンオキシドから誘導され、ＸはＮＨＣＨ2ＣＨ2ＣＨ2Ｎであり、ＲはＣＨ2ＣＨ2ＣＨ2であり、Ｙ＝ＮＨ2であり、ｚ＝２であり、ｍ＝６である）による６アームポリ（エチレングリコール）ドデカアミン；
式（ｉｉ）（式中、ＱはＮＣＨ2ＣＨ2Ｎであり、ＰＡはポリ（エチレンオキシド−プロピレンオキシド）から誘導され、ＸはＮＨＣＨ2ＣＨ2Ｎであり、ＲはＣＨ2ＣＨ2であり、Ｙ＝ＮＨ2であり、ｚ＝２であり、ｍ＝４である）による４アームエチレンジアミンポリ（エチレンオキシド−プロピレンオキシド）オクタアミン；
式（ｉｉ）（式中、ＱはＮＣＨ2ＣＨ2Ｎであり、ＰＡはポリ（エチレンオキシド−プロピレンオキシド）から誘導され、ＸはＮＨＣＨ2ＣＨ2ＣＨ2Ｎであり、ＲはＣＨ2ＣＨ2ＣＨ2であり、Ｙ＝ＮＨ2であり、ｚ＝２であり、ｍ＝４である）による４アームエチレンジアミンポリ（エチレンオキシド−プロピレンオキシド）オクタアミン；
からなる群から選択され、
ｂ）求電子基を３個以上有する前記少なくとも１種類の水分散性ポリマーが、アルデヒド基を含有する酸化デキストランである、上記２０に記載の方法。
24.  求核基を３個以上有する前記水分散性ポリマーが、アミン基、チオール基、またはカルボキシヒドラジド基で誘導体化された直鎖状または分岐状ポリ（エーテル）である、上記２０に記載の方法。
25.  前記第２水溶液または分散液中の前記少なくとも１種類の水分散性ポリマーが、異なる重量平均分子量、異なる酸化度、または異なる重量平均分子量と異なる酸化度を有する、２種類の異なる酸化デキストランの混合物である、上記２０に記載の方法。